(57)【要約】【課題】発泡抑制剤の迅速な浸透を可能とし、転写シートの形成後にブロッキングの発生を防ぐことが可能な転写シートを提供すること。【解決手段】転写基材上に、転写性を有する発泡抑制インキからなるパターン層、絵柄模様層を少なくともこの順に設けてなる転写シートにおいて、前記転写基材が、紙基材上に、オレフィン系樹脂１００重量部に対してポリ乳酸２５〜４０重量部を添加した樹脂からなるオレフィン系樹脂層を設けてなることを特徴とする。【選択図】  図１
2009255397.tif 000002
【特許請求の範囲】
【請求項１】
転写基材上に、転写性を有する発泡抑制インキからなるパターン層、絵柄模様層を少なくともこの順に設けてなる転写シートにおいて、
前記転写基材が、紙基材上に、オレフィン系樹脂１００重量部に対してポリ乳酸２５〜４０重量部を添加した樹脂からなるオレフィン系樹脂層を設けてなることを特徴とする転写シート。
【請求項２】
前記発泡抑制インキベンゾトリアゾール系発泡抑制材を含有し
前記発泡抑制インキからなるパターン層がシート全面に設けられたものであって、
前記発泡抑制インキからなるパターン層の発泡抑制インキを設けた部分の幅が１５００μｍ〜３０００μｍであり、
前記発泡抑制インキからなるパターン層のインキを設けない部分の幅が１５００μｍ〜３０００μｍであることを特徴とする請求項１記載の転写シート。
【発明の詳細な説明】
【技術分野】
【０００１】
本発明は、住宅、店舗等の建築物や、電車、自動車等の車両や、飛行機、船舶等の内装、外装材、床材、壁紙、天井等の表面に化粧のために転写して使用するための転写シート関するものであり、特には発泡抑制インキによるパターンを転写するための転写シートに関する。
【背景技術】
【０００２】
従来、前記発泡抑制インキによるパターン層を転写するための転写シートに対して、その転写層が転写される被転写材は熱発泡性のポリ塩化ビニル樹脂層である。このポリ塩化ビニル樹脂層には、その発泡を促進させるために、一般に亜鉛やバリウムといった安定剤が添加されている。この安定剤の働きにより、通常は高温で発泡するポリ塩化ビニル樹脂が、その温度以下で発泡できるようになる（特許文献１）。
【０００３】
前記転写シートにおける発泡抑制インキからなるパターン層には、発泡抑制剤としてトリアジンが用いられることが多い。トリアジンは安定剤の働きを阻害し、転写されたインキの有る部分の熱発泡性のポリ塩化ビニル樹脂基材は高温でなければ発泡できなくなる（特許文献８）。
【０００４】
したがって、発泡抑制剤にトリアジンを用いた転写シートでは、発泡温度を低くすることによって、転写された熱発泡性のポリ塩化ビニル樹脂基材を、発泡する部分と発泡しない部分とに分けることができ、そのために発泡抑制効果を得ることができる（特許文献２，３）。
【０００５】
このような熱発泡性のポリ塩化ビニル樹脂層を、発泡する部分と発泡しない部分とに分けるための良好な発泡抑制効果を得るためには、発泡が始まる前に、発泡抑制剤を被転写材であるポリ塩化ビニル樹脂層に迅速に浸透させる必要がある。
【０００６】
しかし、発泡抑制剤としてのトリアジンは融点が３００℃以上と高温であるため、発泡が始まる前にポリ塩化ビニル樹脂層に浸透させることは困難であり、良好な発泡抑制効果を得ることができないものであった。
【０００７】
そこで、発泡抑制剤として、１６０℃以下の低い融点を示すベンゾトリアゾール、トリアゾール等を用いることが考え出された。低い融点を示すベンゾトリアゾール、トリアゾール等であれば、発泡が始まる前に、発泡抑制剤を被転写材であるポリ塩化ビニル樹脂層内に迅速に浸透させることができ、高融点のトリアジンを用いた場合と比較して大きな発泡抑制効果を得ることができる（特許文献４，７）。
【０００８】
しかしながら、融点が低い発泡抑制剤を使用した場合には、転写シートの形成後にブロッキングが発生し易く、転写シートの安定した品質での提供が困難であり、また発泡抑制効果が経時的に低下するため、転写シートとしての長期保存が困難であった。さらに、近年塩化ビニル以外の樹脂を発泡樹脂層に用いる化粧材も増えてきた（特許文献５，６）。
【特許文献１】特公昭４３−２８６３６号公報
【特許文献２】特公昭５２−３９４２８号公報
【特許文献３】特公昭６１−１１１８８号公報
【特許文献４】特開平１１−２６７４０７号公報
【特許文献５】特開２００２−２００７１７号公報
【特許文献６】特開２００４−３４６１８号公報
【特許文献７】特開２００５−２２３７３号公報
【特許文献８】特開平５−３１８６１２号公報
【特許文献９】特開２００４−３５１６２８号公報
【発明の開示】
【発明が解決しようとする課題】
【０００９】
本発明はこのような問題点を解決するためになされたものであり、その課題とするところは、発泡抑制剤の迅速な浸透を可能とし、転写シートの形成後にブロッキングの発生を防ぐことが可能な転写シートを提供することにある。
【課題を解決するための手段】
【００１０】
本発明は前記課題を解決したものであり、すなわちその請求項１記載の発明は転写基材上に、転写性を有する発泡抑制インキからなるパターン層、絵柄模様層を少なくともこの順に設けてなる転写シートにおいて、前記転写基材が、紙基材上に、オレフィン系樹脂１００重量部に対してポリ乳酸２５〜４０重量部を添加した樹脂からなるオレフィン系樹脂層を設けてなることを特徴とする転写シートである。
【００１１】
また、請求項２記載の発明は前記発泡抑制インキベンゾトリアゾール系発泡抑制材を含有し前記発泡抑制インキからなるパターン層がシート全面に設けられたものであって、前記発泡抑制インキからなるパターン層の発泡抑制インキを設けた部分の幅が１５００μｍ〜３０００μｍであり、前記発泡抑制インキからなるパターン層のインキを設けない部分の幅が１５００μｍ〜３０００μｍであることを特徴とする請求項１記載の転写シートである。
【発明の効果】
【００１２】
請求項１記載の発明により、発泡抑制インキを設ける転写面上にオレフィン系樹脂１００重量部に対しポリ乳酸２５〜４０重量部を添加したオレフィン系樹脂層とすることで、転写の際に発泡抑制剤の迅速な浸透を可能としている。また紙を基材とすることで転写シートの形成後にブロッキングの発生を防ぐことが可能としている。
【００１３】
またその請求項２記載の発明により、パターン層がシート全面に渡っていることから転写の際に安定した浸透が可能となり、またパターン層の発泡抑制インキを設けた部分と設けない部分の幅を限定することで、転写シートでのブロッキングの発生をより効果的に防ぐことが可能となる。
【発明を実施するための最良の形態】
【００１４】
以下本発明を図面に基づき詳細に説明する。図１に本発明の転写シートの一実施例の断面の構造を示す。
紙基材１の上にオレフィン系樹脂層２、発泡抑制インキからなるパターン層３、絵柄模様層４が設けられてなる。
【００１５】
本発明における紙基材１としては、坪量１０〜１００ｇ／ｍ２程度の度の上質紙が適当であるが、特にこれに限定するものではなく、後述するオレフィン系樹脂層２が設けられるものであれば使用可能である。
【００１６】
本発明におけるオレフィン系樹脂層２は、前記紙基材１の表面にオレフィン系樹脂をラミネート又はコーティングしたものであってもよいし、紙基材１とオレフィン系樹脂層をシートとしてこれらを積層したものであってもよい。
【００１７】
オレフィン系樹脂層２はオレフィン系樹脂１００重量部に対してポリ乳酸２５〜４０重量部を添加した樹脂からなる。オレフィン系樹脂として、ポリプロピレン樹脂、低密度ポリエチレン樹脂、高密度ポリエチレン樹脂、ポロメチルペンテン樹脂などが使用可能である。ポリ乳酸樹脂の他、その物性に影響を与えない範囲で他のバイオマス材料や生分解性樹脂、着色剤、酸化防止剤、紫外線吸収剤、熱安定剤、可塑剤、滑剤、帯電防止剤、難燃剤、充填剤、加水分解抑止剤、核剤など従来公知の各種の添加剤の１種以上を添加しても良い。
【００１８】
バイオマス材料や生分解性樹脂は主に耐熱性向上の為に適宜添加されるものであり、具体的には、ポリヒドロキシブチレート系、ポリブチレンサクシネート系、ポリブチレンサクシネート系、ポリカプロラクトン系、酢酸セルロース系、ポリエステルアミド系、酢酸ビニル系、デンプン系のものから適宜選択が可能で、単一でも複数種の混合でも構わない。
【００１９】
本発明における発泡抑制インキからなるパターン層３は、オレフィン系樹脂層２の表面に印刷などの手段により形成される。発泡抑制剤としては、無水トリメット酸、ベンゾトリアゾール系としては、１−［Ｎ，Ｎ−ビス（２エチルヘキシル）アミノメチル］ベンゾトリアゾールあるいはこの誘導体、１−［Ｎ，Ｎ−ビス（ヒドロキシルエチル）アミノメチル］ベンゾトリアゾールあるいはこの誘導体等が使用可能である。特には融点が１６０℃以上３００℃未満のカルボキシベンゾトリアゾールが好適に用いられ、カルボキシベンゾトリアゾール等の発泡抑制剤の添加量としては、当該発泡抑制インキ中５〜５０重量部であることが好ましい。
【００２０】
さらに、当該発泡抑制インキ中のカルボキシベンゾトリアゾールは、溶解性を向上させるためにアミン中和し、アルコールで溶解させることが好ましく、当該アミンの沸点は２００℃以下であることがさらに好ましい。
【００２１】
また、発泡抑制インキ中には、被転写剤であるポリ塩化ビニル樹脂への熱転写性を確保するために、塩化ビニル−酢酸ビニル共重合体樹脂とアクリル樹脂を主成分としたインキを使用することが好ましく、アクリル樹脂の添加量は、当該発泡抑制インキ中１〜３０重量部、塩化ビニル−酢酸ビニル共重合体樹脂の添加量は、当該発泡抑制インキ中１〜３０重量部であることが好ましい。
【００２２】
さらに、発泡抑制インキ中の体質顔料シリカの含有量は、当該発泡抑制インキ中１〜１０部であることが好ましい。
【００２３】
本発明における絵柄模様層４としては、例えば住宅、店舗等の建築物や、電車、自動車等の車両や、飛行機、船舶等の内装材や外装材、床材等の表面を化粧するための化粧柄や、模様、彩色、木目柄、目地、木目導管柄等があげられるが、特にこれらに限定されるものではなく、単色ベタであってもよい。絵柄模様層は通常の印刷インキにより、グラビア印刷法など公知の方法で設けることが可能である。
【実施例１】
【００２４】
＜転写シートの作成＞
紙基材１として、坪量５２．３ｇ／ｍ２のフォーム印刷用紙（コンピュータ出力用紙）を用いた。これに、ホモポリプロピレン樹脂１００重量部にポリ乳酸樹脂３０重量部添加した樹脂を厚さ２０μｍのシート状としたものを作成してオレフィン系樹脂層２とした。これらを紙繊維の投錨効果により貼り合わせた。
【００２５】
前記オレフィン系樹脂層２上に、塩化ビニル−酢酸ビニル共重合樹脂５０重量部、アクリル樹脂５０重量部、ジエチルエタノールアミンで中和しアルコールで溶解させた融点が２６８℃のカルボキシベンゾトリアゾール１０重量部、ポリビニルアルコール樹脂１重量部、シリカ１重量部からなる発泡抑制インキ用いて、グラビア印刷法にて発泡抑制インキからなるパターン層３を形成した。このパターン層は厚さ平均１μｍの線状柄でシート全面にわたって設け、発泡抑制インキを設けた部分の幅とインキを設けない部分の幅を適宜変更して複数作成した。
【００２６】
前記発泡抑制インキからなるパターン層４上に、塩化ビニル−酢酸ビニル共重合体樹脂５０重量部、アクリル樹脂５０重量部、無機顔料１０重量部からなるインキを用い、木目柄の印刷をグラビア印刷法にて施して絵柄模様層５を形成し、転写シートを作成した。
【００２７】
＜被転写材への転写＞
被転写材として、坪量５０ｇ／ｍ２の紙基材に熱発泡性のポリ塩化ビニル樹脂ゾル１００重量部、ポリ乳酸樹脂３０重量部を１００ｇ／ｍ２厚に塗工したものを用いた。
前記転写シートから紙基材１とポリオレフィン系樹脂層２を剥離し、発泡抑制インキからなるパターン層３を、前記被転写材の樹脂を塗工し面の上に被覆して、２００℃の転写ロールを用いて加熱加圧して、目地導管柄の発泡抑制インキからなるパターン層４、木目柄の絵柄模様層５を転写した。
【００２８】
その後、２２０℃のオーブンで１００秒間放置して加熱発泡処理し、発泡抑制インキからなるパターン層４の形成された部分の発泡の抑制効果を目視と手で触って確認した。シート全面にわたって発泡の抑制により表面凹凸が形成された。特にパターンの絵柄幅が１５００μｍ〜３０００μｍであり、且つ前記絵柄幅と絵柄幅の間隔が１５００μｍ〜３０００μｍである範囲が好適に形成された。
【産業上の利用可能性】
【００２９】
本発明の転写シートは、住宅、店舗等の建築物や、電車、自動車等の車両や、飛行機、船舶等の内装、外装材、床材、壁紙、天井等の表面に化粧のために転写して使用するための転写シートとして使用可能である。
【図面の簡単な説明】
【００３０】
【図１】本発明の転写シートの一実施例の断面の構造を示す説明図である。
【符号の説明】
【００３１】
１…紙基材
２…オレフィン系樹脂層
３…発泡抑制インキからなるパターン層
４…絵柄模様層
【図１】
2009255397.tif 000003